(57)【要約】【課題】吸湿性や吸水性が低く、吸水後の強度および外観変化が少ないバイオマス樹脂成形品を提供する。また、このような成形品の製造に用いられる熱硬化性バイオマス樹脂組成物を提供する。【解決手段】フェノール化バイオマス樹脂、硬化剤、および紙基材積層板の粉砕物である充填材からなる熱硬化性バイオマス樹脂組成物、および該熱硬化性バイオマス樹脂組成物からなる成形品である。【選択図】なし【特許請求の範囲】
【請求項１】
フェノール化バイオマス樹脂、硬化剤、および紙基材積層板の粉砕物である充填材からなる熱硬化性バイオマス樹脂組成物。
【請求項２】
フェノール化バイオマス樹脂が、酸触媒の存在下、バイオマス物質をフェノール類でフェノール化させることにより得られる生成物である請求項１記載の熱硬化性バイオマス樹脂組成物。
【請求項３】
フェノール化バイオマス樹脂が、酸触媒および乾性油の共存下、バイオマス物質をフェノール類でフェノール化させることにより得られる生成物を含む請求項１または２記載の熱硬化性バイオマス樹脂組成物。
【請求項４】
乾性油が、桐油、亜麻仁油およびカシュー油からなる群から選択される１種以上の物質である請求項３記載の熱硬化性バイオマス樹脂組成物。
【請求項５】
バイオマス物質が、リグノセルロースである請求項１、２、３または４記載の熱硬化性バイオマス樹脂組成物。
【請求項６】
紙基材積層板が、熱硬化性樹脂を該紙基材積層板の２５重量％以上含有する請求項１、２、３、４または５記載の熱硬化性バイオマス樹脂組成物。
【請求項７】
充填材の粒径が１５０μｍ以下である請求項１、２、３、４、５または６記載の熱硬化性バイオマス樹脂組成物。
【請求項８】
請求項１、２、３、４、５、６または７記載の熱硬化性バイオマス樹脂組成物からなる成形品。
【発明の詳細な説明】
【技術分野】
【０００１】
本発明は、木材などのバイオマスから得られる、成形性、強度物性、耐水性などに優れる熱硬化性樹脂組成物およびその成形品に関する。
【背景技術】
【０００２】
フェノール樹脂は安価であり、さらに成形性、機械的特性、耐熱性、電気絶縁性、耐化学薬品性などに優れる特性を有することから、各種成形材料、電気部品、機械部品用途の樹脂として産業上広い分野で用いられている。
【０００３】
成形品の製造に用いられるノボラックタイプのフェノール樹脂は、通常、フェノール類とホルムアルデヒド類を酸性触媒の存在下で加熱反応させることにより製造される。得られる樹脂に、硬化剤、充填材などを配合したのち、加熱硬化させることにより、成形品が得られる。
【０００４】
ところで、ホルムアルデヒド類の代わりに、木粉をフェノール類と反応させることにより、ノボラックタイプのフェノール樹脂と同様に、ヘキサメチレンテトラミンなどにより硬化することのできる樹脂が得られることが知られている。この樹脂の製造には、豊富に存在する木質廃材が使用されるため、ホルムアルデヒド類を使用する必要がないとともに、フェノール類の使用量も大幅に低減することができるので、環境および資源両面において、大いに意義がある。木質廃材とフェノール類とを反応させる方法としては、無触媒高温法（たとえば、特許文献１、特許文献２および特許文献３参照）および酸触媒法（たとえば、特許文献４および特許文献５参照）が報告されている。
【０００５】
無触媒高温法は、耐圧反応装置の使用など設備面で不利であるとともに、反応中に木材の熱分解が起こりやすいために生成物の樹脂収率が低く、樹脂原料としての反応性も低かった。一方、酸触媒法においては、触媒の作用による木材の加溶媒分解および木質成分とフェノール類との反応が主に起こり、フェノール核の導入により高い反応性をもつ樹脂生成物が得られる。したがって、酸触媒法に関しては、多くの研究がなされてきた。
【０００６】
しかしながら、木材などのバイオマスとフェノール類との化学反応（木材のフェノール化）により得られるフェノール化バイオマス樹脂およびその硬化生成物は、バイオマス固有の親水性の影響で、吸水性が強く、吸水による物性、外観の劣化が大きかった。
【０００７】
また、フェノール化バイオマス樹脂の硬化時に添加される充填材としては、成形性、コストおよび廃棄時の処理の容易性などの点より、木粉が一般的に用いられている。しかし、木粉を充填材として用いたフェノール化バイオマス樹脂成形品には、吸湿や吸水により、強度が大きく低下するとともに、成形品表面に充填材が浮かび上がったり、小フクレが発生するなどの問題があった。また、このようなフェノール化バイオマス樹脂には、従来の合成系フェノール／ホルムアルデヒド樹脂に比べて、流動性、成形性が不充分であるという問題点もあった。
【０００８】
【特許文献１】特開昭６１−２６１３５８号公報
【特許文献２】特開平３−５９０３５号公報
【特許文献３】特開平３−１２６７２８号公報
【特許文献４】特公昭６１−２６９７号公報
【特許文献５】特願平２−１７５５７８号公報
【発明の開示】
【発明が解決しようとする課題】
【０００９】
本発明は、吸湿性や吸水性が低く、吸水後の強度および外観変化が少ないバイオマス樹脂成形品を提供することを目的とする。また、本発明は、このような成形品の製造に用いられる熱硬化性バイオマス樹脂組成物を提供することを目的とする。
【課題を解決するための手段】
【００１０】
前記課題を解決するために、木粉を充填材として用いたバイオマス樹脂成形品の吸湿性および吸水性の原因を検討した。その結果、成形品の耐水性低下の原因は、親水性のバイオマス樹脂を介して成形品内部に浸透した水分を充填材である木粉が吸収し、木粉が吸湿／吸水により膨張するため、成形品の外面に木粉粒子の浮かび上がりやフクレが発生するとともに、成形品の強度物性が低下するということがわかった。
【００１１】
また、木粉を充填材として用いたバイオマス樹脂の流動性が不充分である原因については、バイオマス樹脂が、木粉などのバイオマス物質から調製されているため、充填材である木粉との親和性が高く、バイオマス樹脂が容易に木粉の内部に浸透し、その分流動性を発現させる成形材料中の有効樹脂量が低減するため、成形材料の流動性および成形加工性の低下につながることも見出した。
【００１２】
さらに研究を重ねた結果、熱硬化性樹脂を含む紙基材積層板の粉砕物を充填材として用いると、成形品の吸水性が大幅に減少し、吸水後の強度物性の変化および外観の変化とも著しく低減することを見出した。また、このような紙基材積層板の粉砕物を使用することにより、バイオマス樹脂成形材料の流動性、成形性も大きく向上することも見出し、本発明にいたったものである。
【００１３】
すなわち、本発明は、フェノール化バイオマス樹脂、硬化剤、および紙基材積層板の粉砕物である充填材からなる熱硬化性バイオマス樹脂組成物に関する。該熱硬化性バイオマス樹脂組成物は成形性が良好であり、また、該熱硬化性バイオマス樹脂組成物を用いることにより、耐水性および吸水後の外観とも良好な成形品を得ることができる。
【００１４】
フェノール化バイオマス樹脂が、酸触媒の存在下、バイオマス物質をフェノール類でフェノール化させることにより得られる生成物であることが好ましい。
【００１５】
また、フェノール化バイオマス樹脂が、酸触媒および乾性油の存在下、バイオマス物質をフェノール類でフェノール化させることにより得られる生成物を含むことが、より好ましい。乾性油により、一層成形性および耐水性の優れたバイオマス樹脂組成物を得ることができる。
【００１６】
乾性油が、桐油、亜麻仁油およびカシュー油からなる群より選択される１種以上の物質であることが、さらに耐水性向上効果が大きいために、好ましい。
【００１７】
また、バイオマス物質が、リグノセルロースであることが、安価で入手しやすいとともに、得られるバイオマス樹脂の性能が優れているために、好ましい。
【００１８】
紙基材積層板中の熱硬化性樹脂の含有量が、該紙基材積層板の２５重量％以上であることが、耐水性向上効果が大きいために、好ましい。
【００１９】
充填材の粒径が１５０μｍ以下であることが、強度物性が優れ、かつ外観が美観な成形品を得られるために、好ましい。
【００２０】
さらに、本発明は、前記熱硬化性バイオマス樹脂組成物からなる成形品に関する。該成形品は、耐水性に優れ、吸水後の物性、外観ともに良好である。
【発明の効果】
【００２１】
本発明のバイオマス樹脂組成物を用いることにより、成形性や強度物性に優れ、吸湿や吸水による性能低下および外観変化の少ない成形品を得ることができる。本発明の成形品は、優れた強度物性および耐水性を有するので、とくに、機械・自動車部品、漆器、食器などの日用雑貨、家庭雑貨などの用途に効果を発揮するものである。
【発明を実施するための最良の形態】
【００２２】
本発明の熱硬化性バイオマス樹脂組成物は、フェノール化バイオマス樹脂、硬化剤、および紙基材積層板の粉砕物である充填材からなる熱硬化性バイオマス樹脂組成物である。
【００２３】
本発明において、フェノール化バイオマス樹脂とは、バイオマス物質とフェノール類とを化学反応させて得られる生成物であり、バイオマス物質自体の分解物、またはバイオマス物質由来成分とフェノール類との結合体などを含む。
【００２４】
本発明で用いられるバイオマス物質としては、とくに限定されるものではないが、たとえば、樹木、竹、ケナフ、バガス、稲わらなどのリグノセルロース物質およびこれらに由来する木材繊維、木材チップ、単板くず、パルプ類、古紙などの紙；米、小麦、トウモロコシなどの穀類、ジャガイモ、サツマイモなどの芋類またはこれらの加工製品としてのデンプン；ショ糖、ブドウ糖などの糖類などがあげられる。これらの中では、原料の豊富さ、原料品質の安定性および生成樹脂の耐水性の面から、木材を主とするリグノセルロース物質がより好ましい。リグノセルロース物質の中では、木材はその入手の容易さおよび品質の安定性から、さらに好ましい。バイオマス物質の形状はとくに限定されるものではないが、作業性および処理速度の面から適宜粉砕されたものが好ましい。
【００２５】
本発明で用いられるフェノール類としては、フェノール、クレゾール、キシレノール、ビスフェノールＡ、ハイドロキノン、レゾルシノール、アルキルレゾルシノール、アルキルフェノールなどのフェノール性水酸基を有する化合物があげられる。これらは、１種で使用してもよいし、２種以上を組み合わせて使用してもよい。これらの中では、コストおよび反応性の面でフェノールが好ましい。
【００２６】
また、バイオマス物質とフェノール類との反応（フェノール化反応）には、各種の添加剤、変性剤を併用してもよい。たとえば、反応系の粘度を調整するためのトルエン、キシレンなどの溶媒類や、フェノール化バイオマス樹脂の融点を低減させるためのベンジルアルコールなどの反応性物質などを用いることができる。
【００２７】
バイオマス物質のフェノール化反応は、バイオマス物質の主要構成成分である炭水化物、リグニンなどの分子内結合が種々な度合で開裂し、その生成物に、さらにフェノール類の導入が行なわれるものである。この結果得られる生成物は熱可塑性を有し、高い反応性を示す。バイオマス物質のフェノール化反応は、触媒なしで、単にバイオマス物質とフェノール類とを加熱することによっても進行するが、この場合には、２００〜２５０℃といったかなり高い温度が必要となる。また、このような高温条件では、フェノール化反応と同時にバイオマス物質の熱分解も激しく起こるので、フェノール化バイオマス樹脂の収率が低く、生成物の反応性も低い。バイオマス物質のフェノール化反応をより容易かつ選択的に起こさせるためには、硫酸、塩酸、リン酸などの鉱酸、トルエンスルホン酸、フェノールスルホン酸などの有機酸、塩化アルミニウム、塩化亜鉛、三フッ化ホウ素などのルイス酸などの酸の存在下で反応させることが好ましい。酸の存在下でのフェノール化反応は、１００〜１８０℃の温度で行なうことが好ましい。１００℃未満では、フェノール化反応に長時間を要し、実用的ではない。１８０℃をこえると、バイオマス物質の高温熱分解反応が激しくなり、反応生成物の反応性が低下するとともに、収率が低下する傾向がある。
【００２８】
バイオマス物質のフェノール化反応において、フェノール類は、バイオマス物質に対して、重量比で好ましくは０．５〜１０倍、より好ましくは１〜５倍、さらに好ましくは１．５〜４倍用いられる。０．５倍未満では、バイオマス物質を充分にフェノール化させることができず、反応生成物の熱可塑性と反応性が不充分になる傾向がある。１０倍をこえると、反応には問題がないが、生成するフェノール化バイオマス樹脂の収率が低くなるので作業効率上好ましくない。
【００２９】
バイオマス物質のフェノール化反応を酸触媒の存在下で行なう場合、酸触媒は、バイオマス物質１００重量部に対して、好ましくは０．１〜２０重量部、より好ましくは０．２〜１０重量部、さらに好ましくは０．５〜５重量部用いられる。酸触媒量が０．１重量部未満では、充分な触媒効果が得られず、反応生成物の熱可塑性と反応性が不充分となる傾向がある。２０重量部をこえると、バイオマス物質の高分子化、架橋反応が起こり、熱流動性が低下する傾向がある。
【００３０】
バイオマス物質のフェノール化反応の反応時間は、とくに限定されるものではないが、要求されるバイオマス物質の反応率、フェノール化バイオマス樹脂の流動性および反応性に応じて、１０〜３００分の範囲にすればよい。
【００３１】
バイオマス物質のフェノール化反応においては、必ずしもバイオマス物質を１００％反応させる必要はなく、未反応のバイオマス物質が、未反応残渣としてバイオマス樹脂中に残留していてもよい。未反応残渣の量は、反応後、得られるフェノール化バイオマス樹脂をメタノールに溶解し、ろ過により不溶解分を分離したのち、乾燥、秤量することにより測定される。この未反応残渣は、通常、バイオマス樹脂から分離する必要がなく、充填材として使用してよい。しかし、反応生成物中の樹脂率を高めるとともに、成形品の耐水性を高めるために、フェノール化反応は、フェノール化バイオマス樹脂中の未反応残渣量が、好ましくは２０％以下、より好ましくは１０％以下、さらに好ましくは５％以下になるまで行なわれる。
【００３２】
本発明においては、フェノール化バイオマス樹脂の耐水性を向上させるとともに、流動性を向上させるために、バイオマス物質のフェノール化反応を、乾性油の存在下で行なうことが好ましい。乾性油とフェノール類または乾性油とフェノール化バイオマス樹脂との反応により、変性による効果を得ることができる。
【００３３】
使用できる乾性油は、とくに限定されるものではなく、桐油、亜麻仁油、大豆油、菜種油、脱水蓖麻子油、カシュー油などの天然乾性油、または脂肪族不飽和結合を有する合成乾性油などがあげられる。これらの中でも、桐油、亜麻仁油、カシュー油は安価で入手しやすいとともに、耐水性向上効果も優れているので、とくに好ましい。
【００３４】
乾性油の配合量は、バイオマス物質１００重量部に対して１０〜３００重量部であることが好ましく、２０〜２００重量部であることがより好ましい。配合量が１０重量部未満では、耐水性向上効果が不充分であり、３００重量部をこえると、バイオマス樹脂の反応性や耐熱性などの物性が低下する傾向がある。
【００３５】
乾性油とフェノール類または乾性油とフェノール化バイオマス樹脂との反応は、酸性条件下で７０〜１８０℃、より好ましくは８０〜１６０℃で行なわれる。乾性油がフェノール化バイオマス樹脂と分離することなく、全体が均一な混合物になるように反応すればよいため、反応時間はとくに限定されるものではなく、通常３０〜１８０分でよい。
【００３６】
フェノール類とバイオマス物質との反応系に、乾性油を添加する時期は、とくに限定されるものではなく、フェノール類とバイオマス物質との反応前、反応中または反応後のいずれでもよい。木材などのバイオマス物質のフェノール化反応は、通常硫酸、フェノールスルホン酸などの強酸の存在下、１００℃以上の温度下で行なわれるため、乾性油による変性も、同条件下、バイオマス物質のフェノール化反応と並行して行なうことができる。また、先に乾性油とフェノール類とを反応させてから、バイオマス物質を加えて引き続きフェノール化反応を行なってもよい。さらに、バイオマス物質のフェノール化反応後に乾性油を添加し、より穏やかな条件下で反応させることもできる。乾性油の反応は、酸性条件下で行なう必要がある。したがって、バイオマス物質のフェノール化（バイオマス液化）に硫酸やフェノールスルホン酸などの強酸が使われている場合には、乾性油の反応のために、さらに酸を添加しなくても充分であるが、場合によっては、硫酸やトルエンスルホン酸などの酸をさらに添加して、乾性油を反応させればよい。
【００３７】
本発明においては、フェノール化バイオマス樹脂を調製したのち、反応系内に通常未反応の遊離フェノール類が存在する。多量の遊離フェノール存在下では、フェノール化バイオマス樹脂の成形性、物性が低下するので、遊離フェノールは除去することが好ましい。遊離フェノールの除去方法は、とくに限定されるものではなく、水洗、溶剤抽出、水蒸気蒸留、減圧蒸留などの方法を用いて除去することができるが、減圧蒸留法が、作業性およびコストの面において好ましい。減圧蒸留は、通常温度１２０〜２００℃、圧力２０〜１００ｍｍＨｇ（２．６×１０-3〜１．３×１０-2ＭＰａ）の条件下で行なうことができる。減圧蒸留による精製後のバイオマス樹脂中の遊離フェノール量は、とくに限定されるものではないが、５％以下にすることが好ましく、２％以下にすることがより好ましい。
【００３８】
得られるフェノール化バイオマス樹脂の軟化点は、８０〜１２０℃であることが好ましく、８５〜１１０℃であることがより好ましい。軟化点が８０℃未満では流れ性が高すぎて成形しにくい傾向があり、１２０℃をこえると流れ性が不充分で成形不良となる傾向がある。
【００３９】
本発明の熱硬化性バイオマス樹脂組成物に用いられる硬化剤としては、ヘキサメチレンテトラミン、エポキシ樹脂などがあげられるが、ヘキサメチレンテトラミンは反応性に優れるとともに安価であるので、より好ましい。たとえば、硬化剤としてヘキサメチレンテトラミンを用いる場合、ヘキサメチレンテトラミンの配合量は、フェノール化バイオマス樹脂１００重量部に対し、１２〜２５重量部であることが好ましい。ヘキサメチレンテトラミンの配合量が１２重量部未満では、バイオマス樹脂組成物の硬化時間が長くなって生産性が低下するとともに、成形品の物性が低下する傾向がある。また、ヘキサメチレンテトラミンの配合量が２５重量部をこえると、硬化反応中に多量のガスが発生して硬化物中に欠陥が生じ、同様に、成形品の物性が良好でないおそれがある。また、反応速度が速すぎ、成形不良になる傾向がある。
【００４０】
本発明のバイオマス樹脂組成物に用いられる充填材は、紙基材積層板の粉砕物である。紙基材積層板としては、化粧板、電気機器や電子機器などに利用されるプリント配線板の基板、配線板などに穴あけするときに使用されるあて板などがあげられる。紙基材積層板は、紙基材にフェノール樹脂、メラミン樹脂、エポキシ樹脂などを主成分とした熱硬化性樹脂組成物を含浸してプリプレグを作製し、このプリプレグを加熱加圧して樹脂を硬化させて得られる積層板である。紙基材としては、クラフト紙、リンター紙またはそれらの混抄紙などがあげられる。使用できる積層板の種類は、とくに限定されるものではないが、熱硬化性樹脂組成物の主成分がフェノール樹脂またはメラミン樹脂であり、かつ紙基材積層板重量の２５％以上、好ましくは３０重量％以上が樹脂成分であることが、紙基材積層板の粉砕性および粉砕物の耐水性が良好である点より、好ましい。
【００４１】
紙基材積層板の粉砕物の粒径は、好ましくは１５０μｍ以下である。粒径が１５０μｍをこえると、バイオマス樹脂組成物を成形して得られる成形品が粗く、外観の美観が低下するとともに、強度物性も低下する傾向がある。
【００４２】
バイオマス樹脂組成物中の紙基材積層板の粉砕物の配合量は、フェノール化バイオマス樹脂１００重量部に対し、６０〜１５０重量部が好ましい。粉砕物が６０重量部未満では、成形品の物性が低下する傾向があり、また、粉砕物が１５０重量部をこえると、成形の際の流動性が低下する傾向がある。
【００４３】
本発明のバイオマス樹脂組成物には、フェノール化バイオマス樹脂、硬化剤、充填材以外に、必要に応じて、無機充填材、硬化促進剤、離型剤、着色剤などを添加することもできる。無機充填材としては、炭酸カルシウム、タルクなどが、硬化促進剤としては、水酸化カルシウム、酸化マグネシウムなどが、離型剤としては、たとえば、脂肪族系ステアリン酸エステル、ステアリン酸の金属塩などが、着色剤としては、たとえば、顔料、ジアゾ化合物、カーボンブラックなどがあげられる。これらの配合量は、とくに限定されるものではなく、通常のフェノール樹脂成形材料に使われる範囲で配合すればよい。
【００４４】
本発明の熱硬化性バイオマス樹脂組成物は、フェノール化バイオマス樹脂、硬化剤、充填材および必要な添加剤などを混合して、成形用コンパウンドとして得ることができる。たとえば、フェノール化バイオマス樹脂、硬化剤、充填材および必要な添加剤などをミキサー、ブレンダーなどで均一に混合したのちに、８０〜１００℃に調整された熱ロール機または二軸混練機などで加熱混練し、室温に戻して粉砕することにより、成形用コンパウンドとすることができる。なお、加熱混練せず、室温で混合のみする方法、またはメタノールなどの溶媒を使用して、ミキサーなどを用いて各成分を湿式混合し、混合後に乾燥するといった方法を使用しても、成形用コンパウンドを得ることができる。
【００４５】
本発明の熱硬化性バイオマス樹脂組成物から得られる成形用コンパウンドを成形することにより、本発明の成形品を製造することができる。成形方法は、とくに限定されるものではなく、従来公知のさまざまな樹脂成形手段によって成形することができる。樹脂成形手段としては、たとえば、圧縮成形、射出成形、トランスファー成形などをあげることができる。成形条件としては、成形温度１６０〜１９０℃、成形圧力５０〜２５０ｋｇｆ／ｃｍ2（４．９〜２４．５ＭＰａ）、成形時間１〜１０分の範囲で、成形品の形状および肉厚などに応じて適宜選択することができる。
【００４６】
本発明の成形品は、機械、自動車、電気・電子、通信機器などの部品、合成漆器などの雑貨などの用途に用いられる。
【実施例】
【００４７】
以下に本発明を詳しく説明するために実施例を示すが、これらをもって本発明を限定するものではない。
【００４８】
製造例１
撹拌器、温度計、還流コンデンサーおよび仕込口を備えたセパラブルフラスコに、まず１００重量部の乾燥米マツ木粉を仕込み、ついで１重量％の硫酸を含有するフェノール３００重量部を添加し、さらに２０重量部のベンジルアルコールを添加した。添加終了後、撹拌を続けながら１４５〜１５０℃で還流下２時間反応させた。つぎに酸化マグネシウムで中和し、減圧にして最高１６０℃の温度で未反応フェノールを溜去したところ、遊離フェノール０．２％、軟化点９４．６℃のバイオマス樹脂（１）が２２０重量部が得られた。未液化木粉残渣量は１．２％であった。
【００４９】
製造例２
撹拌器、温度計、還流コンデンサーおよび仕込口を備えたセパラブルフラスコに、まず１００重量部の乾燥米マツ木粉を仕込み、ついで１重量％の硫酸を含有するフェノール３００重量部を添加した。添加終了後、撹拌を続けながら１４５〜１５０℃で還流下１時間反応させたのち、桐油（ナカライテスク（株）提供）１００重量部を添加して、同温度でさらに６０分反応させた。次に、酸化マグネシウムで中和したのち、減圧にして最高１６０℃の温度まで未反応フェノールを留去したところ、遊離フェノール０．８％、軟化点９６．６℃のバイオマス樹脂（２）が３３６重量部が得られた。未液化木粉残渣量は１．７％であった。
【００５０】
実施例１
バイオマス樹脂（１）１００重量部に対して、硬化剤としてヘキサメチレンテトラミン（三菱化学（株）製）１５重量部、硬化促進剤として水酸化カルシウム４重量部、離型剤としてステアリン酸亜鉛２重量部を添加してミックスマラー（新東工業（株）製）で混合したのち、充填材として粒径が１５０μｍ以下の化粧板粉砕物（三州フリット（株）製、フェノール樹脂とメラミン樹脂との合計含有量は３５重量％）１２０重量部を添加混合した。得られた混合物をＬ／Ｄ＝２４の２軸混練機（東芝機械（株）製）を用いて１００℃、６０ｒｐｍで混練したのち、室温まで冷却し、パワーミルで粉砕して成形用バイオマス樹脂組成物を得た。
【００５１】
実施例２
バイオマス樹脂（１）に代えてバイオマス樹脂（２）を用いた以外は、実施例１と同様にしてバイオマス樹脂組成物を得た。
【００５２】
実施例３
充填材である化粧板粉砕物の配合量を１００重量部にした以外は、実施例２と同様にしてバイオマス樹脂組成物を得た。
【００５３】
実施例４
充填材である化粧板粉砕物の配合量を１４０重量部にした以外は、実施例２と同様にしてバイオマス樹脂組成物を得た。
【００５４】
実施例５
充填材として、最大粒径が２５０μｍの化粧板粉砕物（三州フリット（株）製、フェノール樹脂とメラミン樹脂との合計含有量は３５重量％）を用いた以外は、実施例１と同様にしてバイオマス樹脂組成物を得た。
【００５５】
比較例１
充填材として、化粧板粉砕物に代えて木粉（セルロシンＮｏ．１００、（株）カジノ製）を用いた以外は、実施例１と同様にしてバイオマス樹脂組成物を得た。
【００５６】
比較例２
バイオマス樹脂（１）に代えてバイオマス樹脂（２）を用いた以外は、比較例１と同様にしてバイオマス樹脂組成物を得た。
【００５７】
実施例１〜５および比較例１〜２で得られたバイオマス樹脂組成物の成形性を、円板流れを測定することにより評価した。また、得られたバイオマス樹脂組成物から作製される成形品の耐水性、耐煮沸性、曲げ強度、曲げ弾性率および破断ひずみを評価した。評価方法は以下のとおりとし、評価結果を表１に示した。
【００５８】
＜試験片の作製＞
圧縮成形用金型およびホットプレスを用いて、１７５℃、３００ｋｇｆ／ｃｍ2（２９．４ＭＰａ）で５分間加熱加圧成形することにより、ＪＩＳＫ６９１１−１９９５規格に準じた試験片（４ｍｍ×１０ｍｍ×１００ｍｍ）を作製する。
【００５９】
＜円板流れ＞
バイオマス樹脂組成物の円板流れを、ＪＩＳＫ６９１１−１９９５に準じて測定する。
【００６０】
＜耐水性＞
試験片を２３℃の水中に７２時間浸漬し、浸漬前と浸漬後の重量変化率、および浸漬後の外観で評価する。外観については、次の評価基準で評価する。
○：  光沢があり、かつフクレなどがない。
△：  光沢がなくなったり、充填材の浮かび上がりがある。
×：  小フクレが発生している。
【００６１】
＜耐煮沸性＞
試験片を１時間煮沸し、煮沸前と煮沸後の重量変化率を測定するとともに、煮沸後の試験片を７０℃の送風乾燥器で乾燥した後の曲げ強度保持率を測定する。また、煮沸後の試験片の外観も観察し、評価する。外観については、次の評価基準で評価する。
○：  光沢があり、かつフクレなどがない。
△：  光沢がなくなったり、充填材の浮かび上がりがある。
×：  小フクレが発生している。
【００６２】
＜曲げ強度、曲げ弾性率、曲げ破断ひずみ＞
ＪＩＳＫ６９１１−１９９５に準じて行なう。
【００６３】
表１に示したとおり、いずれの実施例で得られるバイオマス組成物を用いた場合も、成形品の物性は良好であり、かつ耐水性、耐煮沸性も良好であった。とくに桐油を用いて変性させたバイオマス樹脂（２）を用いた成形品は、耐水性、曲げ強度、破断ひずみがさらに高かった。円板流れ性については、実施例４の充填材を多く含有したもの以外は１００ｍｍ以上と良好であった。実施例４で得られたものについても、円板流れ性は９３ｍｍであるので、成形性は充分であった。
【００６４】
実施例５では、充填材として、粒径の大きい化粧板粉砕物を使用した。得られた成形品は、表面から充填材粒子が見られるなど美観性に欠けるものであった。また、強度物性面においても、低下傾向が認められた。浸漬吸水率および煮沸吸水率に関しては、実施例１〜４に類似した値を示したが、煮沸後の強度保持率は８３．６％と低かった。これは形状の大きな充填材の影響と考えられる。
【００６５】
一方、充填材として木粉を用いた比較例１の成形品は、７２時間水浸漬による吸水率が２．８６％であり、充填材として化粧板粉砕物を用いた実施例１〜４の４倍以上であった。７２時間水浸漬後、成形品の表面には、充填材である木粉が浮かび上がっていた。１時間煮沸後の吸水率は２．２９％と高く、曲げ強度も煮沸前の７５．２％と大きく低下した。また、比較例１で得られたバイオマス樹脂組成物の円板流れは８５ｍｍであり、圧縮成形には、とくに問題はないが、実施例１〜５と比べると劣っていた。
【００６６】
比較例２では、耐水性を向上させたバイオマス樹脂２を用いた。比較例１と比べると、円板流れ、曲げ強度、耐水性など、すべての特性が向上したが、充填材として化粧板粉砕物を使用した実施例２と比べると、吸水率が高く、１時間煮沸後の強度保持率は８２．４％と、かなり劣っている。煮沸後の外観に関しても、充填材である木粉が成形品表面に浮かび上がっている様子が見られる。
【００６７】
【表１】
2005281556.tif 000002
【００６８】
以上の結果より、紙基材積層板の粉砕物を、フェノール化バイオマス樹脂の充填材とすることにより、熱硬化性バイオマス樹脂組成物の成形性、該熱硬化性バイオマス樹脂組成物から得られる成形品の物性および耐水性が大きく向上することがわかった。